(57)【要約】【課題】汗を吸い取らないが蒸れず、例え洗濯しても振る程度で乾燥でき、しかも抗菌性のあるマットレスを提供する。【解決手段】少なくても疎水性ポリオールとポリイソシアナート、気泡安定剤、触媒等とから製造してなる疎水性ポリウレタンフォームであって、発泡後ポリウレタンフォームの気泡膜を後処理法により取り除いた膜無し疎水性ポリウレタンフォームを使用する膜無し疎水性ウレタンフォームマットレス。【選択図】図１
2006297015.tif 000002
【特許請求の範囲】
【請求項１】
少なくとも主に疎水性ポリオール、ポリイソシアネート、セル安定剤、発泡剤、触媒、から製造してなる疎水性ポリウレタンフォームであって、しかも発泡後フォームの気泡セル膜を後処理で取り除いた膜無し疎水性ポリウレタンフォームからなる膜無し疎水性ポリウレタンフォームマットレス。
【請求項２】
請求項１の膜無し疎水性ポリウレタンフォームと汎用のポリウレタンフォームとを併用してなる膜無し疎水性ポリウレタンフォームマットレス。
【請求項３】
該疎水性ポリウレタンフォームが原料中に帯電防止剤を添加、製造してなる疎水性ポリウレタンフォームである請求項１乃至２記載の疎水性ポリウレタンフォームマットレス。
【請求項４】
該帯電防止剤が１種類以上から選ばれた粉末カーボン、繊維状カーボン、金属粉末、金属繊維である請求項３記載の疎水性ポリウレタンフォームマットレス。
【請求項５】
該疎水性ポリウレタンフォームに接した状態で除電材を一体化してなる請求項１乃至４いずれか記載の疎水性ポリウレタンフォームマットレス。
【発明の詳細な説明】
【技術分野】
【０００１】  本発明は疎水性ポリウレタンフォームマットレスに関するものである。
【技術背景】
【０００２】  ポリウレタンフォームマットレス（以後ポリウレタンマットレスと呼ぶ）に関しては多くの提案がなされ、多くの種類が実用化されている。これらのポリウレタンマットレスは主にポリエチレンオキサイドとプロピレンオキサイドとの共重合やプロピレンオキサイドの単独重合で合成されたポリエーテルポリオールとポリイソシアネートを主原料として製造されたものであり、親水性ポリウレタンマットレスと呼ぶべきものである。
この理由は古くからポリウレタンマットレスは人間が寝ている間にでる汗を吸い取る必要があると考えられ親水性のポリウレタンマットレスを使用してきた。またポリウレタンフォームのみでは不十分としてより多くの汗を吸い取りやすくする為の工夫が長年に渡りなされてきた。
例えば特開平７−８８０２２には前述のポリエーテル系ポリウレタンフォームのみでは汗の吸水や尿がこぼれた場合の吸水が足りないとして吸水ポリマーシートをも併用される提案もなされている。
【０００３】
【特許文献１】特開平７−８８０２２号公報
【０００４】  汗を吸いやすいマットレスは失禁時、あるいは水等をこぼした時に吸水し易く、しかも乾燥し難い欠点を更に強くする結果となった。
またこの種のポリウレタンマットレスは汗を吸い易くなり、乾燥し難くなることから細菌が繁殖しやすく不衛生になる。このため頻繁に洗濯を要すことになるが吸水性を高めているため逆に乾き難くなってしまっている。
【０００５】  耐洗濯性を高めたタイプのポリウレタンマットレスも洗濯をすればするほど強度は低下すると共に、この種の親水性のポリエーテルポリオールを使用している限り洗濯後の乾燥が遅い欠点は残る。
また抗菌剤を加えた抗菌性タイプのポリウレタンマットレスも高湿度下で長期に渡り使用すればやはり細菌が繁殖しやすい。
以上のことから更に洗濯性が高く、抗菌性の高いポリウレタンマットレスの開発が望まれている。
【発明の開示】
【発明が解決しようとする課題】
【０００６】  本発明の課題は汗を吸い取らないが、蒸れにくくない衛生的なポリウレタンマットレスを提供することである。
また他の課題は例え洗濯してもマットレスを振る程度で乾燥可能なポリウレタンマットレスを提供することである。
また他の課題は例え汚染しても汚染物が付着しにくいポリウレタンマットレスを提供することである。
また他の課題は長期に渡り高度の洗濯性並びに抗菌性を維持できるポリウレタンマットレスを提供することである。
また他の課題は失禁や水をこぼした時にウレタンフォームが水を吸い込まないポリウレタンマットレスを提供することである。
【課題を解決するための手段】
【０００７】  本発明は少なくても疎水性ポリオールとポリイソシアネート、セル安定剤、触媒とから発泡製造してなる疎水性ポリウレタンフォームであって、しかも発泡後ポリウレタンフォームの気泡膜を後処理法で取り除いた膜無の疎水性ポリウレタンマットレスである。【０００８】  一般に本疎水性ウレタンフォームはセル膜の残存量が多く通気性が少ない。この種の疎水性ポリウレタンフォームは通気度が３０ｃｃ／ｃｍ２／ｓｅｃ以下では高度の止水性を有するため、水をこぼしても容易に吸水しない性質があるが、通気性が低いため汗をフォーム気泡穴を通して十分に逃がすことが出来ず睡眠時蒸れ易い。
本発明の疎水性ポリウレタンマットレスは気泡膜を取ることによって蒸れ易さを改善し、しかも改善された通気性で睡眠時の汗を疎水性ウレタンフォームマットレスの気泡を通して逃がすものである。
即ち本発明のポリウレタンマットレスは従来のポリウレタンマットレスが水分を吸収しなくてはならないという概念を取り除くものであり、汗は気泡穴を通してのみ外部に放出するものである。
また本発明のポリウレタンマットレスは疎水性のため、通気性を大きくしても疎水性は変わらない為容易には水を吸水せず、例え吸水したとしても樹脂自体が疎水性のため、振り払う程度でとることが出来る。【０００９】  更に本発明の疎水性ポリウレタンマットレスは発泡後本疎水性ポリウレタンフォームの気泡膜を除去することにより睡眠時の蒸れが大幅に改善され快適な睡眠が可能となった。
一般にポリウレタンフォームは通気性が大きいほど蒸れが少なくなるが、同一通気度であっても膜を除去した場合には大幅に蒸れにくいことが判明した。これはセル膜がある場合には睡眠時フォームに体圧がかかった時に膜がセル穴を塞ぐため実質的の通気度は極端に低下し易くなるものと考えられる。
本発明の疎水性ポリウレタンマットレスの通気度はＪＩＳ  Ｋ６４００−７で６０ｃｃ／ｃｍ２／ｓｅｃ以上、好ましくは１５０ｃｃ／ｃｍ２／ｓｅｃ以上、更に好ましくは２００ｃｃ／ｃｍ２／ｓｅｃ以上が良い。【００１０】  疎水性ウレタンフォームは汎用の親水性のウレタンフォームに較べて静電気を帯び易く、従って放電し易い。この放電は体に害を与えることはないが好ましくない。
帯電を軽減する為にはポリウレタンフォーム発泡時に静電防止剤を添加するのが良い。静電防止剤としては汎用に使用しているものでも良いが種類あるいは使用量に注意を払う必要がある。種類によっては使用量が多くなると帯電し難くなるが疎水性が低下して本目的の疎水性を損なうことになるのでそのバランスをとる必要がある場合もある。【００１１】  帯電防止剤としてはメトキシポリオキシエチレンラウリルエステル、ドデシルベンゼンスルホン酸Ｎａ等の有機スルホン酸金属塩、４級アンモニウム化合物などのノニオン、アニオン及び両性界面活性剤、またアルミニウム、チタン、銅、銀、ニッケル、グラファイト活性カーボン、酸化チタン等の粉末あるいは繊維状物，またポリエステルあるいはアクリル繊維等の表面に銅やニッケル等の金属を無電解メッキ等によりコーティングした繊維、また繊維樹脂中に金属粉、ポリビニルピロリドン等を練り込んだ導電性の繊維等があるがこれらに限定されるものではなく要はポリウレタンフォームに添加して帯電性を低下できるものであれば良い。【００１２】  これらの帯電防止剤のうちノニオン、アニオン界面活性剤及び両性界面活性剤は多量に添加すると疎水性が低下する為疎水性を維持できる範囲で使用するのが良い。
これに対して粉末活性カーボン、繊維状カーボン、金属粉、金属酸化物、金属繊維、金属メッキ繊維及び活性カーボンや金属粉あるいは金属酸化物を練り込んだ繊維等は疎水性を低下させることなく静電気を除去することが出来るので好ましい。【００１３】  また他の除電方法として帯電防止剤を添加しない疎水性ウレタンフォームあるいは帯電防止剤を添加した疎水性ポリウレタンフォームの除電を更にすすめる為、両疎水性ポリウレタンフォームを除電布あるいは除電フィルム等の除電材に接触して重ねるかあるいは全体を包む方法あるいは導電性の接着剤で接着一体化することでも目的を達成することができる。
除電布としては前述したように各種繊維の表面に金属をメッキした繊維、金属単独繊維、導電性繊維と通常の繊維とを併用した布、あるいは導電剤を練り込んだ除電性繊維等が好ましい。
また除電フィルムとしては前述の導電材を樹脂に練り込んだフィルムあるいは表面金属メッキ等をほどこしたフィルムが好ましい。【００１４】  本発明の疎水性ウレタンフォームを製造するに当たり、ポリオールとしては疎水性ポリオールであれば良く、具体的にはダイマー酸系ポリオール、ポリジエン系ポリオール、ポリイソプレン系ポリオール等がある。また疎水性を壊さない範囲で汎用のポリオールを添加しても良い。この場合疎水性ポリオールとして全ポリオール重量の３０％以上の範囲が良く更に好ましくは５０％以上が好ましい。【００１５】  汎用のポリオールとしては主にポリエーテルポリオールとポリエステルポリオールがあり、ポリエーテルポリオールとしてはグリセリンやトリメチロールプロパンにアルキレンオキサイドを付加したポリオール、更にスチレンモノマーをグラフト重合したポリマーポリオールが好ましい。
ポリエステルポリオールとしては１．６ヘキサンジオール、１．４ブタンジオール、ネオペンチルグリコール等のグリコールとアジビン酸、マレイン酸等のエステルが好ましい。
ポリイソシアネートとしては汎用のイソシアネートで良く、トリレンジイソシアナート、ジフェニルメタンジイソシアネート、ポリメリックＭＤＩ等があり特に限定されない。
発泡剤としては水、低沸点炭化水素、ＣＯ２等の汎用の発泡剤で良く、触媒としては汎用のトリエチレンジアミン等の３級アミン化合物、スタナスオクトエート等の有機金属化合物で良い。【００１６】  本発明に用いられる整泡剤としてはポリシロキサン−ポリオキシアルキレン共重合化合物が良く、特にポリオキシアルキレン末端はイソシアネート基と反応するものが良く、末端ＯＨ基、末端ＣＯＯＨ、末端ＮＨ２、末端ＣＨＣＨ２Ｏ等がある。
その他添加剤としては疎水性を損なわない範囲で高分子量炭化水素化合物、炭酸カルシウム等の充填剤、ポリビニルスチレン等の石油樹脂あるいは長鎖脂肪酸エステルを含む合成あるいは天然油脂等を添加することが出来る。
また発泡方式としてはワンショット法でもプレポリマー法でも良く、またブロック方式でもモールド方式でも良い。【００１７】  本発明の疎水性ポリウレタンの気泡膜を取る方法としては一般の爆発法でよい。
一般の爆発法は部屋の中に疎水性ポリウレタンフォームを入れ、水素ガスと酸素を充満させて点火する方法で行われ、いわゆるスケルトンフォームを作る。また他の方法としてはアルカリ分解法であるケミカル方法もあり本発明の範囲に入る。【００１８】  本発明のマットレスとは畳等の上に敷く通常のマットレス、ベットの上に敷く通常のマットレス、野外でも使用可能なマットレスを指す。またこれらのマットレスは膜無し疎水性ポリウレタンフォームを布で包んだ形状となっているが内部のポリウレタンフォームとしては全て膜無の疎水性ポリウレタンフォームでも、汎用のポリウレタンフォームとの重ね合わせ併用、部位による併用でも良く本発明に含まれる。
また汎用の薄いポリウレタンフォームを布で包み、疎水性膜無しポリウレタンフォームを別々に布で包んで重ねる方法も良く、本方法も汎用ポリウレタンフォームと疎水性ポリウレタンフォームとの併用の範囲に入り本発明の範囲に含まれる。
【発明の効果】
【００１９】  本発明によるマットレスは汗や水を吸水することが無く、常に乾燥している状態で使用することから細菌が繁殖しづらく、しかも汚れにくく、例え洗濯をしても簡単に振る程度で乾燥することが出来る。
【本発明を実施するための最良の形態】
【００２０】  図１は本発明の膜無し疎水性ポリウレタンマットレスの１例である。１は導電性繊維を織り込んだ布カバーであり、３は疎水性ポリオールとイソシアネート等から製造された疎水性ポリウレタンフォームを爆発法にて気泡膜を除去した膜無し疎水性ポリウレタンフォームである。
図２は本発明の別の膜無し疎水性ポリウレタンマットレスの１例である。１は導電性繊維を織り込んだ布カバーであり、３は膜無し疎水性ポリウレタンフォーム、４は汎用のポリウレタンフォームである。
図３は本発明の別の膜無し疎水性ポリウレタンマットレスの１例である。２は汎用の布カバーであり、３は膜無し疎水性ポリウレタンフォーム、５は導電性繊維を織り込んだ除電布である。
図４は本発明の別の膜無し疎水性ポリウレタンマットレスの１例である。２は汎用の布カバーであり、６は活性カーボン粉末を原料中に混合して製造された除電性膜無し疎水性ポリウレタンフォーム、６ａはポリウレタン気泡、６ｂは活性カーボンである。
図５は従来の汎用のポリウレタンマットレスであり、２の汎用の布カバーで汎用の親水性ポリウレタンフォームが包まれている。
【実施例１】
【００２１】  ダイマー酸、ジエチレングリコール及びグリセリンとから合成されたＯＨ価５７のポリオール１００ｇ、末端ＯＨ基を有するポリジメチルシロキサン−ポリオキシアルキレン共重合（信越化学工業社製商品名Ｆ３０３）２．０ｇ．Ｈ２Ｏ  ３．８ｇ、トリエチレンジアミン０．２ｇ、スタナスオクトエート  ０．３５ｇ、トリレンジイソシアナート（Ｔ−６５）４６．８ｇの割合で撹拌混合して密度３８Ｋｇ／ｍ３、通気度２７ｃｃ／ｃｍ２／ｓｅｃの疎水性ポリウレタンフォームを得た。
本疎水性ポリウレタンフォームブロックを密閉した室内に入れて水素ガスと酸素ガスを充満させた後、爆発させて通気度２０８ｃｃ／ｃｍ２／ｓｅｃの膜無し疎水性ポリウレタンフォームを得た。
本疎水性ポリウレタンフォームを厚さ７０ｍｍのマットレス形状に裁断し、布カバーを付けてマットレスとして使用したところ蒸れることも無く快適であった。
【実施例２】
【００２２】  実施例１で製造した膜無し疎水性ポリウレタンフォームを厚さ３０ｍｍにスライスし、また汎用の厚さ４０ｍｍのポリエーテルポリウレタンフォームを用意して図２に示した形状の厚さ７０ｍｍのマットレスを製造した。本マットレスを使用したところ蒸れることも無く快適の睡眠を得ることが出来た。
【図面の簡単な説明】
【００２３】
【図１】本発明の膜無し疎水性ポリウレタンマットレスの断面図である。
【図２】本発明の別の膜無し疎水性ポリウレタンマットレスの断面図である。
【図３】本発明の別の膜無し疎水性ポリウレタンマットレスの断面図である。
【図４】本発明の別の膜無し疎水性ポリウレタンマットレスの断面図である。
【図５】従来のポリウレタンマットレスの断面図である。
【符号の説明】
【００２４】１  導電性繊維を織り込んだ布カバー
２  汎用の布カバー
３  膜無し疎水性ポリウレタンフォーム
４  汎用のポリウレタンフォーム
５  導電性繊維を織り込んだ除電布
６  活性カーボン粉末を原料中に混合して製造された除電性膜無し疎水性ポリウレタンフォーム
【図１】
2006297015.tif 000003
【図２】
2006297015.tif 000004
【図３】
2006297015.tif 000005
【図４】
2006297015.tif 000006
【図５】
2006297015.tif 000007